(57)【要約】【課題】親水性及び光触媒性を有し、しかも、二重像が生じ難い反射鏡を得る。【解決手段】本反射鏡１０では、主として二酸化珪素により形成された光触媒親水性被膜１６の膜厚を約９０ｎｍに設定すると共に、光触媒親水性被膜１６に含まれる二酸化チタンで形成された光触媒粒子１８の質量比を６０％程度とした。これにより、充分な親水性及び光触媒性を確保しつつも、光触媒親水性被膜１６での表面反射率を効果的に抑制できる。このため、光触媒親水性被膜１６での表面反射に起因して生じる二重像を効果的に抑制又は防止できる。【選択図】    図１
2004309628.tif 000002
【特許請求の範囲】
【請求項１】
略透明又は所定波長の光を透過する基板と、
前記基板の厚さ方向一方の面の側に形成され、前記基板の厚さ方向他方の面の側から入射した光を反射する反射膜と、
前記基板の厚さ方向他方の面の側に設けられると共に、二酸化珪素及び二酸化チタンを含めて形成されることで親水性と光触媒性とを併せ持つ光触媒親水性被膜と、
を含めて構成される反射鏡であって、
前記光触媒親水性被膜を前記二酸化珪素と前記二酸化チタンとを混合して形成すると共に、前記光触媒親水性被膜における前記二酸化チタンの質量比率を３０％以上７０％以下に設定し、且つ、前記光触媒親水性被膜の膜厚を１２０ｎｍ以上１８０ｎｍ以下に設定した、
ことを特徴とする反射鏡。
【請求項２】
略透明又は所定波長の光を透過する基板と、
前記基板の厚さ方向一方の面の側に形成され、前記基板の厚さ方向他方の面の側から入射した光を反射する反射膜と、
前記基板の厚さ方向他方の面の側に設けられると共に、二酸化珪素及び二酸化チタンを含めて形成されることで親水性と光触媒性とを併せ持つ光触媒親水性被膜と、
を含めて構成される反射鏡であって、
前記光触媒親水性被膜を前記二酸化珪素と前記二酸化チタンとを混合して形成すると共に、前記光触媒親水性被膜における前記二酸化チタンの質量比率を３０％以上７０％以下に設定し、且つ、前記光触媒親水性被膜の膜厚を５０ｎｍ以上１２０ｎｍ以下に設定すると共に、
前記光触媒親水性被膜と前記基板との間に、前記光触媒親水性被膜よりも屈折率が高い略透明の透明被膜を設けた、
ことを特徴とする反射鏡。
【請求項３】
二酸化錫を主に前記透明被膜を形成すると共に、前記透明被膜の膜厚を４０ｎｍ以上１２０ｎｍ以下に設定した、
ことを特徴とする請求項２に記載の反射鏡。
【請求項４】
前記反射膜と前記基板との間に、所定の条件で光の透過率が変化する薄膜状の透過率変更手段を設けた、
ことを特徴とする請求項１乃至請求項３の何れか１項に記載の反射鏡。
【発明の詳細な説明】
【０００１】
【発明の属する技術分野】
本発明は、光を反射する反射鏡に係り、特に、車両の室外に取り付けられるドアミラーやフェンダーミラー等の屋外での使用に好適な反射鏡に関する。
【０００２】
【従来の技術】
車両には、左右両後方側を確認するための所謂ドアミラー（アウタービューミラーと称する場合もある）と称される反射鏡が設けられている。また、近年、このような反射鏡では、二酸化珪素（ＳｉＯ２）の層と二酸化チタン（ＴｉＯ２）の層からなる光触媒親水性被膜をガラス基板に形成した反射鏡が用いられている（このような光触媒性親水性被膜の一例としては、下記特許文献１を参照）。
【０００３】
すなわち、この種の反射鏡は、車両の室外に設けられているため雨天時には雨に晒される。このとき、反射鏡の表面に雨滴等の水滴が付着すると反射像が歪むため、反射鏡の表面に二酸化珪素等により構成される親水層を形成して、親水性を向上させ、表面に付着した水を薄膜化させることで水滴付着による反射像の歪みを抑制したり、また、早期に蒸発させている。
【０００４】
一方で、この種の反射鏡は通常時であっても他の車両の排気ガスの成分（主に有機物）等が反射鏡の表面に付着して汚れることがある。反射鏡の表面が汚れていると、上記の親水層による親水性が低下する。そこで、二酸化珪素によって形成される親水層とガラス面側又はその反対側に二酸化チタン等により構成される光触媒層を設け、親水層に付着した有機物を反射鏡の表面近傍で二酸化チタン等の光触媒機能により分解して浄化し、親水層の表面の親水性を維持することが考えられている。
【０００５】
【特許文献１】
特開２０００−２３９０４７公報
【０００６】
【発明が解決しようとする課題】
ところで、上記のような二酸化珪素の層と二酸化チタンの層から成る光触媒親水性被膜の場合、屈折率が比較的大きい二酸化チタンの層の膜厚が１５０ｎｍ〜３００ｎｍ（特許文献１に開示された構造の場合、好ましくは５００ｎｍ）である。これに対し、屈折率が比較的小さな二酸化珪素の層は１０ｎｍ〜３０ｎｍ（特許文献１に開示された構造の場合、０．１ｎｍ〜５０ｎｍ）と二酸化チタンの層に比べて薄い。
【０００７】
このように高屈折率の二酸化チタンの層が比較的厚い光触媒親水性被膜を設けた場合、光学干渉効果によって光触媒親水性被膜の表面で比較的強い表面反射が生じる。この光触媒親水性被膜での表面反射光によって反射鏡での反射光で形成される反射像が所謂二重像となってしまう。
【０００８】
特に、近年のドアミラー用の反射鏡では、エレクトロクロミック素子をガラス基板と反射膜との間に設け、エレクトロクロミック素子での光の透過率を低下させることで反射膜での反射光を軽減し、後続の車両のヘッドライトで生じた光が反射膜で反射された際の反射光を軽減し、防眩性を向上させている。
【０００９】
このようなエレクトロクロミック素子等を利用して必要に応じて光の透過率を低下させることができる反射鏡では、光の透過率を低下させることで上記の二重像がより賢著になってしまう。
【００１０】
本発明は、上記事実を考慮して、親水性及び光触媒性を有し、しかも、二重像が生じ難い反射鏡を得ることが目的である。
【００１１】
【課題を解決するための手段】
請求項１に記載の本発明に係る反射鏡は、略透明又は所定波長の光を透過する基板と、前記基板の厚さ方向一方の面の側に形成され、前記基板の厚さ方向他方の面の側から入射した光を反射する反射膜と、前記基板の厚さ方向他方の面の側に設けられると共に、二酸化珪素及び二酸化チタンを含めて形成されることで親水性と光触媒性とを併せ持つ光触媒親水性被膜と、を含めて構成される反射鏡であって、前記光触媒親水性被膜を前記二酸化珪素と前記二酸化チタンとを混合して形成すると共に、前記光触媒親水性被膜における前記二酸化チタンの質量比率を３０％以上７０％以下に設定し、且つ、前記光触媒親水性被膜の膜厚を１２０ｎｍ以上１８０ｎｍ以下に設定した、ことを特徴としている。
【００１２】
請求項１に記載の本発明に係る反射鏡によれば、基板の厚さ方向他方の側（すなわち、表面側）から光触媒親水性被膜及び基板を透過して反射膜に到達した光は反射膜にて反射され、基板及び親水性被膜を透過する。したがって、本反射鏡が車両のインナミラーやドアミラー等、車両後方確認用のミラーの場合には、反射光により形成される反射像を視認することで、車両の後方を確認できる。
【００１３】
一方、本反射鏡を車両のドアミラー等、車両室外に設置される後方確認用のミラーとして適用した場合には、雨天時に本反射鏡が雨に晒され、基板の表面側に雨滴等の水滴が付着する。ここで、本反射鏡では、基板の厚さ方向他方の側、すなわち、基板の表面側に光触媒親水性被膜が形成されている。
【００１４】
光触媒親水性被膜は主に二酸化珪素を含めて構成されているため、その表面は所謂「親水性（濡れ性）」が高く、この光触媒親水性被膜の表面に水滴が付着した際の水滴の接触角が小さくなり、付着した水滴は粒状から全体的に薄い膜状となる。このため、反射膜で反射された反射像の歪みを軽減できる。また、このように付着した水滴を薄い膜状にすることで、短時間で水滴を蒸発させることができる。
【００１５】
しかも、光触媒親水性被膜には二酸化チタン（ＴｉＯ２）が含まれているため、光触媒親水性被膜は上記のような親水性のみならず光触媒性を有している。したがって、光触媒親水性被膜に光が照射されると、光触媒性により光触媒親水性被膜の表面に付着した油分等の有機化合物が分解される。これにより、光触媒親水性被膜の表面を清潔にでき、親水性被膜の表面での親水性を維持できる。
【００１６】
ところで、光触媒親水性被膜が二酸化珪素素（ＳｉＯ２）と二酸化チタンとを混合して形成する場合、二酸化チタンの質量成分比率は少ない方が光の屈折率が低くなる。したがって、光学干渉効果により生じる光触媒性親水被膜の表面での表面反射が軽減される。但し、光触媒親水性被膜に含まれる二酸化チタンは光触媒性を光触媒親水性被膜に付与するために必要な材料であり、二酸化チタンの質量成分比率を単純に減少させることは、光触媒親水性被膜の光触媒性を低下させてしまう。
【００１７】
ここで、本発明に係る反射鏡では、光触媒親水性被膜における二酸化チタンの質量比率が３０％以上７０％以下、更に好ましくは５０％以上６０％以下に設定されるため、光触媒親水性被膜の光触媒性を必要以上に低下させることなく上記の表面反射が抑制又は防止される。
【００１８】
一方で、二酸化チタンの質量比率が高い場合には、光触媒親水性被膜の膜厚が表面反射に影響を及ぼす。ここで、本発明に係る反射鏡では、光触媒親水性被膜の膜厚が１２０ｎｍ以上１８０ｎｍ以下に設定されるため、光触媒親水性被膜の膜の強度を確保しつつ表面反射率を効果的に抑制できる。
【００１９】
このように、本発明に係る反射鏡では、光触媒親水性被膜における表面反射を効果的に抑制又は防止できるため、このような表面反射に起因して生じる二重像を効果的に抑制又は防止できる。
【００２０】
請求項２に記載の本発明に係る反射鏡は、略透明又は所定波長の光を透過する基板と、前記基板の厚さ方向一方の面の側に形成され、前記基板の厚さ方向他方の面の側から入射した光を反射する反射膜と、前記基板の厚さ方向他方の面の側に設けられると共に、二酸化珪素及び二酸化チタンを含めて形成されることで親水性と光触媒性とを併せ持つ光触媒親水性被膜と、を含めて構成される反射鏡であって、前記光触媒親水性被膜を前記二酸化珪素と前記二酸化チタンとを混合して形成すると共に、前記光触媒親水性被膜における前記二酸化チタンの質量比率を３０％以上７０％以下に設定し、且つ、前記光触媒親水性被膜の膜厚を５０ｎｍ以上１２０ｎｍ以下に設定すると共に、前記光触媒親水性被膜と前記基板との間に、前記光触媒親水性被膜よりも屈折率が高い略透明の透明被膜を設けた、ことを特徴としている。
【００２１】
請求項２に記載の本発明に係る反射鏡によれば、基板の厚さ方向他方の側（すなわち、表面側）から光触媒親水性被膜、透明被膜、及び基板を透過して反射膜に到達した光は反射膜にて反射され、基板、透明被膜、及び親水性被膜を透過する。したがって、本反射鏡が車両のインナミラーやドアミラー等、車両後方確認用のミラーの場合には、反射光により形成される反射像を視認することで、車両の後方を確認できる。
【００２２】
一方、本反射鏡を車両のドアミラー等、車両室外に設置される後方確認用のミラーとして適用した場合には、雨天時に本反射鏡が雨に晒され、基板の表面側に雨滴等の水滴が付着する。ここで、本反射鏡では、基板の厚さ方向他方の側、すなわち、基板の表面側に光触媒親水性被膜が形成されている。
【００２３】
光触媒親水性被膜は主に二酸化珪素を含めて構成されているため、その表面は所謂「親水性（濡れ性）」が高く、この光触媒親水性被膜の表面に水滴が付着した際の水滴の接触角が小さくなり、付着した水滴は粒状から全体的に薄い膜状となる。このため、反射膜で反射された反射像の歪みを軽減できる。また、このように付着した水滴を薄い膜状にすることで、短時間で水滴を蒸発させることができる。
【００２４】
しかも、光触媒親水性被膜には二酸化チタンが含まれているため、光触媒親水性被膜は上記のような親水性のみならず光触媒性を有している。したがって、光触媒親水性被膜に光が照射されると、光触媒性により光触媒親水性被膜の表面に付着した油分等の有機化合物が分解される。これにより、光触媒親水性被膜の表面を清潔にでき、親水性被膜の表面での親水性を維持できる。
【００２５】
ところで、上述したように、光触媒親水性被膜には光触媒性を付与するために二酸化チタンが含まれている。このため、基板にガラスを用いた場合、光触媒親水性被膜の屈折率が基板の屈折率よりも高くなる。
【００２６】
ここで、本発明に係る反射鏡では、基板と光触媒親水性被膜との間に透明被膜が設けられる。この透明被膜は、略透明であり、しかも、基板及び光触媒親水性被膜よりも屈折率が高い。このため、透明被膜における光干渉効果により光触媒親水性被膜での表面反射が効果的に抑制又は防止される。
【００２７】
さらに、本発明に係る反射鏡では、光触媒親水性被膜における二酸化チタンの質量比率が３０％以上７０％以下、更に好ましくは５０％以上６０％以下に設定される。これによっても、光触媒親水性被膜の光触媒性を必要以上に低下させることなく上記の表面反射が抑制又は防止される。
【００２８】
しかも、二酸化チタンの質量比率が高い場合には、光触媒親水性被膜の膜厚が表面反射に影響を及ぼす。ここで、本発明に係る反射鏡では、光触媒親水性被膜の膜厚が５０ｎｍ以上１２０ｎｍ以下に設定されるため、光触媒親水性被膜の膜の強度を確保しつつ表面反射率を効果的に抑制できる。
【００２９】
このように、本発明に係る反射鏡では、光触媒親水性被膜における表面反射を効果的に抑制又は防止できるため、このような表面反射に起因して生じる二重像を効果的に抑制又は防止できる。
【００３０】
なお、本発明に係る反射鏡の透明被膜の材質の一例としては、二酸化錫（ＳｎＯ２）、三酸化インジウム（Ｉｎ２Ｏ３）、酸化ニッケル（ＮｉＯ）、二酸化ジルコニウム（ＺｒＯ２）、二酸化チタン（ＴｉＯ２）等のセラミック材料があげられるが、透明被膜の材質が列記した材料に限定されるものではない。
【００３１】
但し、透明被膜の材質的な面で言えば、被膜の強度を確保するために機械的強度（硬度）が高く、化学的な安定性を有することが好ましい。また、コスト的な面で言えば、材料自体が安価なことが好ましいことは言うまでもないが、被膜形成時における製造コストの点で言えば、真空蒸着法やゾルゲル法等の化学的製膜法で被膜を形成できる材質が好ましい。
【００３２】
請求項３に記載の本発明に係る反射鏡は、請求項２に記載の本発明において、二酸化錫を主に前記透明被膜を形成すると共に、前記透明被膜の膜厚を４０ｎｍ以上１２０ｎｍ以下に設定した、ことを特徴としている。
【００３３】
請求項３に記載の本発明に係る反射鏡では、透明被膜の材質に主として二酸化錫（ＳｎＯ２）が用いられる。ここで、二酸化錫は硬度が高く、しかも、化学的に安定である。このため、二酸化錫で透明被膜を形成することにより透明被膜の機械的強度を充分に確保でき、しかも、変質等が生じ難い。さらに、二酸化錫はその材料自体が比較的安価であり、しかも二酸化錫で被膜を形成する場合には、真空蒸着法やゾルゲル法等の化学的製膜法で被膜形成が行なえるため、被膜製造コストを安価にでき、ひいては、反射鏡の製造コストを安価にできる。
【００３４】
さらに、本発明に係る反射鏡では、主として二酸化錫で形成される透明被膜の膜厚が４０ｎｍ以上１２０ｎｍ以下に設定されるため、光触媒親水性被膜での表面反射が効果的に抑制又は防止される。
【００３５】
請求項４に記載の本発明に係る反射鏡は、請求項１乃至請求項３の何れか１項に記載の本発明において、前記反射膜と前記基板との間に、所定の条件で光の透過率が変化する薄膜状の透過率変更手段を設けた、ことを特徴としている。
【００３６】
請求項４に記載の本発明に係る反射鏡では、反射膜と基板との間に所定の条件で光の透過率が変化する薄膜状の透過率変更手段が設けられる。したがって、本発明に係る反射鏡を車両後方確認用のミラーとして適用する場合には、透過率変更手段における光の透過率を低下させることで反射膜で反射された反射光を抑制できる。
【００３７】
このため、後方の車両のヘッドライト等が明るすぎる場合等には、上記のように透過率変更手段における光の透過率を低下させて反射光を抑制することで防眩性を向上できる。
【００３８】
なお、本発明において、透過率変更手段の具体的な構造に関しては限定されるものではないが、その一例としては、所謂エレクトロクロミック素子や液晶素子等があげられる。
【００３９】
【発明の実施の形態】
＜第１の実施の形態の構成＞
図１には、本発明の第１の実施の形態に係る反射鏡１０の概略的な断面図が示されている。
【００４０】
この図に示されるように、反射鏡１０は基板としてのガラス基板１２を備えている。ガラス基板１２の裏面には、反射膜１４が形成されている。
【００４１】
反射膜１４は、例えば、クロムやクロムを主成分とする合金により形成されている。ガラス基板１２に形成された反射膜１４の少なくともガラス基板１２側の面は充分な光沢を有し、且つ、光の反射率が高い。したがって、ガラス基板１２の表面側から入射した光がガラス基板１２内を透過してガラス基板１２の裏面側へ達すると、反射膜１４によって反射されて、再びガラス基板１２内を透過してガラス基板１２の表面側へ向かう。
【００４２】
なお、本実施の形態では、反射膜１４をクロム若しくはクロムを主成分とした合金により形成されていたが、反射膜１４の構成はこれに限るものではなく、他の金属、例えば、アルミニウムや銀等、所謂銀白色の金属、若しくはこれらの金属を主成分とする合金であっても構わない。
【００４３】
一方、ガラス基板１２の表面（すなわち、ガラス基板１２の反射膜１４とは反対側の面）には光触媒親水性被膜１６が形成されている。光触媒親水性被膜１６は、主に二酸化珪素（ＳｉＯ２）により形成されており、その厚さは基本的には１２０ｎｍ以上１８０ｎｍ以下の範囲で設定されていればよいが、本実施の形態では特にその厚さの範囲が１４５ｎｍ以上１６５ｎｍ以下の範囲で設定されている。
【００４４】
光触媒親水性被膜１６は、上記のように主に二酸化珪素（ＳｉＯ２）により形成されていることから、ガラス基板１２の表面側から入射した光の透過率は上記のガラス基板１２の透過率と略同等で、光を充分に透過できるようになっている。また、光触媒親水性被膜１６は、その表面（すなわち、ガラス基板１２とは反対側の表面）における濡れ性が高く、水滴が付着した際の水滴との接触角は１０°以下となる。
【００４５】
また、図２に示されるように、光触媒親水性被膜１６の内部には、主に二酸化チタン（ＴｉＯ２）によって形成された粒状の光触媒粒子１８が埋設されている。
【００４６】
光触媒粒子１８は、粒径が３０ｎｍ以上８０ｎｍ以下とされており、光触媒親水性被膜１６の内部で略均一に分布している。言い換えれば、光触媒親水性被膜１６はその内部構造がマトリックス状とされており、その内部に断続的に形成された空隙に光触媒粒子１８が埋設された状態になっている。
【００４７】
さらに、光触媒親水性被膜１６全体に対する光触媒粒子１８の質量比は、基本的に３０％以上７０％以下で、更に好ましくは５０％以上６０％以下に設定されていればよいが、本実施の形態では、特に光触媒親水性被膜１６全体に対する光触媒粒子１８の質量比が６０％程度に設定されている。
【００４８】
光触媒粒子１８は、主に二酸化チタンによって形成されていることで、所謂「光触媒性（光触媒機能）」を有しており、光が当たると光触媒機能で光触媒親水性被膜１６の表面上に付着した有機化合物を分解する。
【００４９】
以上の光触媒粒子１８が含まれた光触媒親水性被膜１６は、例えば、「スピンコート法」によってガラス基板１２上に形成される。
【００５０】
「スピンコート法」については周知の技術であるため、詳細な説明は省略するが、簡単に述べると、先ず、光触媒親水性被膜１６の基本成分である二酸化珪素を有する溶質を溶剤（溶媒）中に溶かし込み、更に、上記の光触媒粒子１８を混合した被膜原液をガラス基板１２の表面上に塗布若しくは滴下し、ガラス基板１２の厚さ方向を軸方向として被膜原液が塗られたガラス基板１２の略面中央周りに回転させて、その際の遠心力で被膜原液をガラス基板１２の表面全体に薄く広げる。
【００５１】
さらに、この状態で被膜原液が塗られたガラス基板１２の乾燥処理等を行なった後に、焼成炉にて被膜原液が塗られたガラス基板１２を焼成処理してガラス基板１２の表面上に上記の光触媒親水性被膜１６を形成する。
【００５２】
＜第１の実施の形態の作用、効果＞
次に、本実施の形態の作用並びに効果について説明する。
【００５３】
本反射鏡１０では、上記のようにガラス基板１２上に光触媒親水性被膜１６が形成されているため、本反射鏡１０の表面、すなわち、光触媒親水性被膜１６の表面上に雨水等の水滴が付着しても、水滴の接触角は１０°未満となるため、水滴が所謂粒状に残留せず、薄い膜状に拡がる。これにより、反射像の歪みが抑制される。
【００５４】
一方で、例えば、本反射鏡１０を車両の室外に設置されるフェンダーミラーやドアミラー等の鏡体として適用される場合には、他の車両の排気ガス中に含まれる有機物が本反射鏡１０の表面に付着して、光触媒親水性被膜１６の親水性を低下させる。しかしながら、上記のように、光触媒親水性被膜１６中には主に二酸化チタンにより構成される光触媒粒子１８が混在しており、この光触媒粒子１８に光が照射されることで生ずる光触媒効果により、本反射鏡１０の表面に付着した有機物が分解されて反射鏡１０の表面が浄化される。これにより、光触媒親水性被膜１６の親水性を損なうことがない。
【００５５】
ところで、本実施の形態では、上記のスピンコート法にて光触媒親水性被膜１６を形成しているが、光触媒親水性被膜１６における二酸化チタンで形成された光触媒粒子１８の質量比は６０％程度に設定されている。
【００５６】
ここで、図２に示されるグラフには、光触媒粒子１８の質量比と、光の波長が５５５ｎｍの場合における光触媒親水性被膜１６での屈折率と、の関係が示されている。このグラフからわかるように、光触媒親水性被膜１６における光触媒粒子１８の質量比（すなわち、二酸化チタンの質量比）は基本的に小さいほど光触媒親水性被膜１６での屈折率が低い。上記のように、本反射鏡１０では、光触媒親水性被膜１６における光触媒粒子１８の質量比は６０％程度であるため、屈折率は１．８程度となる。
【００５７】
一方、図３に示されるグラフには、光触媒親水性被膜１６の膜厚と、光の波長が５５５ｎｍの場合における光触媒親水性被膜１６での表面反射率と、の関係が、光触媒粒子１８の質量比毎に示されている。このグラフからわかるように、光触媒親水性被膜１６での表面反射率は、光触媒親水性被膜１６の膜厚が概ね１４０ｎｍから１６０ｎｍの範囲で最も低くなる。また、光触媒親水性被膜１６での表面反射率は、光触媒粒子１８の質量比が低いほど、光触媒親水性被膜１６の膜厚の依存性が低い。
【００５８】
したがって、基本的には、光触媒粒子１８の質量比を低くすれば光触媒親水性被膜１６での屈折率や表面反射率を低下させることができる。しかしながら、光触媒粒子１８の質量比を低くすることは、すなわち、光触媒性を低下させることになる。
【００５９】
ここで、本実施の形態では、上記のように、光触媒粒子１８の質量比は６０％程度とされているため、充分な光触媒性を確保できる。しかも、本実施の形態では、光触媒親水性被膜１６の膜厚を１４５ｎｍ以上１６５ｎｍ以下で設定しているため、光触媒親水性被膜１６での表面反射率を５％程度と、ガラス基板１２の表面反射率（４．２％）との差異を小さくできる。
【００６０】
このように本実施の形態に係る反射鏡１０では、親水性や光触媒性を損なうことなく光触媒親水性被膜１６での表面反射率を効果的に抑制できるため、光触媒親水性被膜１６での表面反射に起因して生じる二重像を効果的に抑制又は防止できる。
【００６１】
しかも、光触媒親水性被膜１６の膜厚と１４５ｎｍ以上１６５ｎｍ以下と極端に薄くされていないため、光触媒親水性被膜１６の機械的強度を充分に確保できる。
【００６２】
＜第２の実施の形態の構成＞
次に、本発明のその他の実施の形態について説明する。なお、以下の各実施の形態を説明するうえで、前記第１の実施の形態を含めて説明している実施の形態よりも前出の実施の形態と基本的に同一の部位に関しては、同一の符号を付与してその説明を省略する。
【００６３】
図４には、本発明の第２の実施の形態に係る反射鏡３０の概略的な断面図が示されている。
【００６４】
この図に示されるように、本反射鏡３０は反射膜１４に代わり反射膜としての導電性反射膜３２を備えている。導電性反射膜３２はアルミニウムやアルミニウムを主成分とする合金により形成されており、前記第１の実施の形態における反射膜１４と同様に、ガラス基板１２側の面は充分な光沢を有し、且つ、光の反射率が高い。
【００６５】
また、本反射鏡３０のガラス基板１２の裏面側（光触媒親水性被膜１６とは反対側）には、透過率変更手段としての全固体薄膜のエレクトロクロミック被膜３４が設けられている。
【００６６】
エレクトロクロミック被膜３４は透明電極被膜３６を備えている。透明電極被膜３６はインジウムと錫の合金の酸化物、所謂「ＩＴＯ」により形成されており、基本的に略透明であると共に導電性を有し、上記の導電性反射膜３２と共にエレクトロクロミック被膜３４の一対の電極を構成する（すなわち、上記の導電性反射膜３２は、単に反射膜を構成するだけでなく、エレクトロクロミック被膜３４の構成の一部でもある）。
【００６７】
この透明電極被膜３６と導電性反射膜３２とは、スイッチ３８やを介して電源４０に接続されており、スイッチ３８を適宜に操作することで、透明電極被膜３６側又は導電性反射膜３２側から電圧を印加できる構成となっている。
【００６８】
なお、本実施の形態では単にスイッチ３８を操作することにより透明電極被膜３６側又は導電性反射膜３２側から電圧を印加する構成としたが、例えば、ＣＰＵ（ＥＣＵ）を含めて構成される制御回路や制御装置（広義には「制御手段」）にスイッチ３８を接続すると共に、このような制御回路や制御装置に、受光した一定の明るさ以上の光の受光した場合にＨｉｇｈレベルの信号を出力する光センサを接続し、光センサからの信号に基づいて制御回路や制御装置がスイッチ３８を操作する構成としてもよい。
【００６９】
一方、透明電極被膜３６と導電性反射膜３２との間には、還元着色被膜４２が形成されている。本実施の形態において還元着色被膜４２は三酸化タングステン（ＷＯ３）によって形成されている。還元着色被膜４２は、基本的に略透明であるが、水素イオン（Ｈ＋）と可逆的な電気化学反応を起こし、水素イオンが結合することによって青系の色に着色される。また、この着色状態で水素イオンの結合が解除されると、着色が解除されて再び略透明に戻る構成となっている。
【００７０】
さらに、還元着色被膜４２と透明電極被膜３６との間にはイオン導電性被膜４４が形成されている。本実施の形態において、イオン導電性被膜４４は五酸化タンタル（Ｔａ３Ｏ５）により形成されていると共に水分が含まれている。
【００７１】
また、イオン導電性被膜４４と透明電極被膜３６との間には酸化着色被膜４６が形成されている。本実施の形態において酸化着色被膜４６は二酸化イリジウム（ＩｒＯ２）によって形成されている。還元着色被膜４２は、水酸基（ＯＨ−）と可逆的な電気化学反応を起こし、これにより、着色又は着色が解除される。
【００７２】
＜第２の実施の形態の作用、効果＞
以上のようなエレクトロクロミック被膜３４が設けられた本反射鏡３０では、スイッチ３８を操作して透明電極被膜３６側から導電性反射膜３２側へ所定の電圧を印加すると、イオン導電性被膜４４に含まれる水分が電気分解されて水素イオンと水酸基が発生する。
【００７３】
このようにして発生された水素イオンは還元着色被膜４２側へ移動して、還元着色被膜４２に達することで還元着色被膜４２を構成する三酸化タングステンが化学反応を起こす。この化学反応により還元着色被膜４２が略青色に着色される。
【００７４】
一方、イオン導電性被膜４４に含まれる水分が電気分解されて発生した水酸基は酸化着色被膜４６側へ移動する。水酸基が酸化着色被膜４６に達することで酸化着色被膜４６を構成する二酸化イリジウムが化学反応を起こす。この化学反応により酸化着色被膜４６が着色される。
【００７５】
以上のようにして、還元着色被膜４２及び酸化着色被膜４６が着色されることにより、エレクトロクロミック被膜３４における光の透過率が減少する。
したがって、例えば、後続の車両のヘッドライトの光が強く、反射鏡３０での反射光が眩しい場合等においては、上記のように還元着色被膜４２及び酸化着色被膜４６を着色してエレクトロクロミック被膜３４の光の透過率が減少させることで反射光の光量が減少し、所謂防眩性が向上する。
【００７６】
一方、このように還元着色被膜４２及び酸化着色被膜４６が着色された状態でスイッチ３８を操作して逆電圧、すなわち、導電性反射膜３２側から透明電極被膜３６側へ所定の電圧を印加すると、還元着色被膜４２及び酸化着色被膜４６で着色される際とは逆の化学反応が生じ、還元着色被膜４２及び酸化着色被膜４６の着色が解除される。
【００７７】
ところで、上記のように還元着色被膜４２及び酸化着色被膜４６が着色された状態では、エレクトロクロミック被膜３４での光の透過率が減少しているため、反射光の光量が減少する。しかしながら、光触媒親水性被膜１６での表面反射光はエレクトロクロミック被膜３４の光の透過率が変化しても、その影響を受けない。したがって、上記のようなエレクトロクロミック被膜３４を用いても光触媒親水性被膜１６での反射率が高い結果的に反射光の光量が充分に減少されず、充分な効果が得られない。
【００７８】
しかしながら、本反射鏡３０の光触媒親水性被膜１６は、前記第１の実施の形態に係る反射鏡１０の光触媒親水性被膜１６と同じ構成であるため、光触媒親水性被膜１６での表面反射率を充分に小さくできる。このため、エレクトロクロミック被膜３４による防眩性を充分に発揮させることができる。
【００７９】
＜第３の実施の形態の構成＞
次に、本発明の第３の実施の形態について説明する。
【００８０】
図５には、本実施の形態に係る反射鏡６０の概略的な断面図が示されている。
【００８１】
この図に示されるように、本反射鏡６０は反射膜１４とガラス基板１２との間に透過率変更手段としてのエレクトロクロミック層６２が設けられている。
【００８２】
エレクトロクロミック層６２は透明のガラス基板６４を備えている。このガラス基板６４の表面（ガラス基板１２側の面）には一対の透明電極被膜３６がガラス基板６４の厚さ方向に対向した状態で設けられている。
【００８３】
これらの透明電極被膜３６は、スイッチ３８を介して電源４０に接続されており、スイッチ３８を適宜に操作することで、一方の透明電極被膜３６の側又は他方の透明電極被膜３６の側から電圧を印加できる構成となっている。
【００８４】
また、これらの透明電極被膜３６の例えば外周部近傍では、一方の透明電極被膜３６と他方の透明電極被膜３６との間にシール６６が設けられている。両透明電極被膜３６及びシール６６に囲まれた空間はセル６８とされ、このセル６８には液状又はゲル状のエレクトロクロミック材料７０が封入されている。
【００８５】
エレクトロクロミック材料７０の一例としては導電性高分子材料が適用されており、上記の一対の透明電極被膜３６の何れか一方の側からの電圧の印加により着色され、何れか他方の側からの電圧の印加により着色が解除される。
【００８６】
＜第３の実施の形態の作用、効果＞
本反射鏡６０のエレクトロクロミック層６２は、構造こそ前記第２の実施の形態に係る反射鏡３０のエレクトロクロミック被膜３４とは異なるものの、一方の透明電極被膜３６の側から電圧が印加されると、エレクトロクロミック材料７０が例えば青系の色に着色され、これにより、エレクトロクロミック層６２における光の透過率が減少する。
【００８７】
したがって、エレクトロクロミック層６２もまた、前記第２の実施の形態に係る反射鏡３０のエレクトロクロミック被膜３４と同様の効果を得ることができる。
【００８８】
また、本反射鏡６０の光触媒親水性被膜１６も前記第１及び第２の実施の形態に係る反射鏡１０、３０の光触媒親水性被膜１６と同じ構成であるため、前記第２の実施の形態と同様に光触媒親水性被膜１６での表面反射率を充分に小さくできる。このため、エレクトロクロミック層６２による防眩性を充分に発揮させることができる。
【００８９】
＜第４の実施の形態の構成＞
次に、本発明の第４の実施の形態について説明する。
【００９０】
図６には、本実施の形態に係る反射鏡８０の概略的な断面図が示されている。
【００９１】
この図に示されるように、反射鏡８０は光触媒親水性被膜１６に代わり、光触媒親水性被膜８２を備えている。光触媒親水性被膜８２の材質や構造等は基本的に光触媒親水性被膜１６と同じである。しかしながら、光触媒親水性被膜８２は膜厚が基本的に５０ｎｍ以上１００ｎｍ以下の範囲で設定され、特に本実施の形態では約８０ｎｍ程度に設定されている点で光触媒親水性被膜１６とは構成が異なる。
【００９２】
また、本反射鏡８０では、ガラス基板１２と光触媒親水性被膜８２との間に透明被膜８４が設けられている。透明被膜８４は二酸化錫（ＳｎＯ２）により形成されており、概ね透明で充分に光を透過できる。また、透明被膜８４の厚さは基本的に４０ｎｍ以上１２０ｎｍ以下に設定されるが、本実施の形態では特に約９０ｎｍ程度に設定されている。
【００９３】
このように透明被膜８４は、二酸化錫により形成されているため、その屈折率は波長５５５ｎｍの光の場合で約１．９であり、光触媒親水性被膜８２やガラス基板１２よりも高い。
【００９４】
＜第４の実施の形態の作用、効果＞
このように、本反射鏡８０は、光触媒親水性被膜８２の膜厚が光触媒親水性被膜１６よりも薄い。しかしながら、本反射鏡８０では、光触媒親水性被膜８２やガラス基板１２よりも光の屈折率が高い透明被膜８４を光触媒親水性被膜８２とガラス基板１２との間に介在させている。
【００９５】
ここで、図９には光触媒親水性被膜８２の膜厚を８０ｎｍに設定した場合の透明被膜８４の厚さと光触媒親水性被膜８２での表面反射率との関係がグラフによって示されている。また、参考として図７には光触媒親水性被膜８２の膜厚を６０ｎｍに設定した場合のグラフが示されており、図８には光触媒親水性被膜８２の膜厚を７０ｎｍに設定した場合のグラフが示されている。さらに、図１０には光触媒親水性被膜８２の膜厚を９０ｎｍに設定した場合のグラフが示されており、図１１には光触媒親水性被膜８２の膜厚を１００ｎｍに設定した場合のグラフが示されている。
【００９６】
これらの図、特に、光触媒親水性被膜８２の膜厚を８０ｎｍに設定した場合のグラフである図９に示されるように、二酸化チタンで形成された光触媒粒子１８の質量比によって差異はあるものの、光触媒親水性被膜８２での表面反射率は透明被膜８４の膜厚が概ね４０ｎｍから１２０ｎｍの範囲で最低値に達し、特に、本実施の形態のように、光触媒粒子１８の質量比を約６０％に設定した場合には透明被膜８４の膜厚を約９０ｎｍにすると光触媒親水性被膜８２での表面反射率が約４．１％になり、屈折率が約４．１％であるガラスと略同等になる。
【００９７】
また、本反射鏡８０では、膜厚こそ異なるが光触媒親水性被膜８２の構造は前記第１乃至第３の実施の形態に係る反射鏡１０、３０、６０の光触媒親水性被膜１６と同じ構造であり、光触媒粒子１８の質量比は６０％程度とされているため、充分な光触媒性を確保できる。
【００９８】
このように本実施の形態に係る反射鏡８０では、親水性や光触媒性を損なうことなく光触媒親水性被膜８２での表面反射率を効果的に抑制できるため、光触媒親水性被膜８２での表面反射に起因して生じる二重像を効果的に抑制又は防止できる。
【００９９】
しかも、光触媒親水性被膜８２の膜厚を薄くしているが、透明被膜８４が設けられていることで結果的に光触媒親水性被膜８２の機械的強度を充分に確保できる。
【０１００】
なお、本実施の形態では、透明被膜８４を二酸化錫により形成した構成であったが、透明被膜８４は光の屈折率が光触媒親水性被膜８２やガラス基板１２よりも高ければよく、透明被膜８４の材質が二酸化錫に限定されるものではない。
【０１０１】
したがって、二酸化錫の他に、三酸化インジウム（Ｉｎ２Ｏ３）、酸化ニッケル（ＮｉＯ）、二酸化ジルコニウム（ＺｒＯ２）、二酸化チタン（ＴｉＯ２）等のセラミック材料を用いてもよい。
【０１０２】
但し、これらの材料に比べた場合、二酸化錫により形成した透明被膜８４は、機械的強度（硬度）が高く、化学的に安定であることから被膜の強度が高いというメリットがある。しかも、真空蒸着法やゾルゲル法等の化学的製膜法で被膜を形成できることから製造コストを安価にできるというメリットもある。
【０１０３】
＜第５の実施の形態＞
次に、本発明の第５の実施の形態について説明する。
【０１０４】
図１２には、本実施の形態に係る反射鏡９０の概略的な断面図が示されている。
【０１０５】
この図に示されるように、反射鏡９０は前記第２の実施の形態に係る反射鏡３０において、光触媒親水性被膜１６に代わり光触媒親水性被膜８２及び透明被膜８４を設けた構造となっている。
【０１０６】
このような構成の反射鏡９０では、前記第２の実施の形態における作用、効果のうち、光触媒親水性被膜１６を設けたことによる作用、効果に代わり、光触媒親水性被膜８２及び透明被膜８４を設けたことによる作用、効果が得られる。
【０１０７】
すなわち、前記第４の実施の形態で説明したように、光触媒親水性被膜８２及び透明被膜８４を設けることで、光触媒親水性被膜８２での表面反射率をガラスと略同等の約４．１％にすることができる。このように、光触媒親水性被膜８２での表面反射率を充分に小さくできるため、エレクトロクロミック被膜３４による防眩性を充分に発揮させることができる。
【０１０８】
＜第６の実施の形態＞
次に、本発明の第６の実施の形態について説明する。
【０１０９】
図１３には、本実施の形態に係る反射鏡１００の概略的な断面図が示されている。
【０１１０】
この図に示されるように、反射鏡１００は前記第３の実施の形態に係る反射鏡６０において、光触媒親水性被膜１６に代わり光触媒親水性被膜８２及び透明被膜８４を設けた構造となっている。
【０１１１】
このような構成の反射鏡１００では、前記第３の実施の形態における作用、効果のうち、光触媒親水性被膜１６を設けたことによる作用、効果に代わり、光触媒親水性被膜８２及び透明被膜８４を設けたことによる作用、効果が得られる。
【０１１２】
すなわち、前記第４の実施の形態で説明したように、光触媒親水性被膜８２及び透明被膜８４を設けることで、光触媒親水性被膜８２での表面反射率をガラスと略同等の約４．１％にすることができる。このように、光触媒親水性被膜８２での表面反射率を充分に小さくできるため、エレクトロクロミック被膜３４による防眩性を充分に発揮させることができる。
【０１１３】
【発明の効果】
以上説明したように、本発明に係る反射鏡では、光触媒親水性被膜による親水性及び光触媒性を有し、しかも、二重像が生じることを防止又は軽減できる。
【図面の簡単な説明】
【図１】本発明の第１の実施の形態に係る反射鏡の構造の概略を示す断面図である。
【図２】光触媒粒子（二酸化チタン）の質量比と光触媒親水性被膜での光の屈折率との関係を示すグラフである。
【図３】光触媒親水性被膜の膜厚と光触媒親水性被膜の表面反射率とのとの関係を示すグラフである。
【図４】本発明の第２の実施の形態に係る反射鏡の構造の概略を示す断面図である。
【図５】本発明の第３の実施の形態に係る反射鏡の構造の概略を示す断面図である。
【図６】本発明の第４の実施の形態に係る反射鏡の構造の概略を示す断面図である。
【図７】光触媒親水性被膜の膜厚が６０ｎｍの場合における透明被膜の膜厚と光触媒親水性被膜の表面反射率とのとの関係を示すグラフである。
【図８】光触媒親水性被膜の膜厚が７０ｎｍの場合における透明被膜の膜厚と光触媒親水性被膜の表面反射率とのとの関係を示すグラフである。
【図９】光触媒親水性被膜の膜厚が８０ｎｍの場合における透明被膜の膜厚と光触媒親水性被膜の表面反射率とのとの関係を示すグラフである。
【図１０】光触媒親水性被膜の膜厚が９０ｎｍの場合における透明被膜の膜厚と光触媒親水性被膜の表面反射率とのとの関係を示すグラフである。
【図１１】光触媒親水性被膜の膜厚が１００ｎｍの場合における透明被膜の膜厚と光触媒親水性被膜の表面反射率とのとの関係を示すグラフである。
【図１２】本発明の第５の実施の形態に係る反射鏡の構造の概略を示す断面図である。
【図１３】本発明の第６の実施の形態に係る反射鏡の構造の概略を示す断面図である。
【符号の説明】
１０    反射鏡
１２    ガラス基板（基板）
１４    反射膜
１６    光触媒親水性被膜
３０    反射鏡
３２    導電性反射膜（反射膜）
３４    エレクトロクロミック被膜（透過率変更手段）
６０    反射鏡
６２    エレクトロクロミック層（透過率変更手段）
８０    反射鏡
８２    光触媒親水性被膜
８４    透明被膜
９０    反射鏡
１００    反射鏡
【図１】
2004309628.tif 000003
【図２】
2004309628.tif 000004
【図３】
2004309628.tif 000005
【図４】
2004309628.tif 000006
【図５】
2004309628.tif 000007
【図６】
2004309628.tif 000008
【図７】
2004309628.tif 000009
【図８】
2004309628.tif 000010
【図９】
2004309628.tif 000011
【図１０】
2004309628.tif 000012
【図１１】
2004309628.tif 000013
【図１２】
2004309628.tif 000014
【図１３】
2004309628.tif 000015